(57)【特許請求の範囲】
【請求項１】
式
Ｒ３ＳｉＯ（Ｒ２ＳｉＯ）ｘ（ＲＱＳｉＯ）ｙ（ＲＱ’ＳｉＯ）ｚＳｉＲ３
［式中、
Ｒは１〜６個の炭素原子を含むアルキル基であり；
Ｑは連結基及び末端基を含むポリオキシアルキレンブロックであって、−Ｒｂ−Ｏ−（Ｃ２Ｈ４Ｏ）ｐ−（Ｃ３Ｈ６Ｏ）ｓ−Ｒｃ（ここで、連結基Ｒｂは−ＣｍＨ２ｍ−であり、末端基Ｒｃは水素又は１〜６個の炭素原子のアルキル基であり、連結基のｍは２〜８の値を有し、当該ブロックのオキシアルキレン部分のｐ及びｓは、それぞれ、ポリオキシアルキレンブロックのオキシアルキレン部分−（Ｃ２Ｈ４Ｏ）ｐ−（Ｃ３Ｈ６Ｏ）ｓ−が３００〜５，０００の範囲で分子量を有するような値を有している）で表されるポリオキシアルキレンブロックを表しており；
Ｑ’はフェニルメチル、１−フェニルエチル、２−フェニルエチル、２−フェニルプロピル、１−フェニルブチル、４−フェニルブチル及び２−フェニルヘプチルから選択されるアリールアルキルラジカルを表しており；
ｘは０〜５００の値を有しており；
ｙは１〜５０の値を有しており；そして
ｚは１〜５０の値を有している］を有するシリコーンポリエーテルを含む乳化剤。
【請求項２】
Ｑ’が２−フェニルプロピルである、請求項１記載の乳化剤。
【請求項３】
請求項１又は２記載の乳化剤を含む組成物。
【請求項４】
請求項１又は２記載の乳化剤を含むエマルジョン。
【請求項５】
更に成分としてエステルを含む請求項４記載のエマルジョンであって、当該エステル成分が液体のＣ１２〜Ｃ１５アルキルベンゾエートであるエマルジョン。
【発明の詳細な説明】
【０００１】
【発明の属する技術分野】
本発明は、アリールアルキル基、好ましくは２−フェニルプロピルアリールアルキル基、すなわち−ＣＨ2ＣＨ（Ｃ6Ｈ5）ＣＨ3、を備えるシリコーンポリエーテルに関する。この新しいシリコーンポリエーテルは２−フェニルプロピル基のようなアリールアルキル基を欠くシリコーンポリエーテルに比べて改善された乳化作用を示す。したがって、それは(i)より低量の使用水準で有機油中水型またはシリコーン油中水型エマルジョンを形成することができ、(ii)シリコーン及びエステル混合油中におけるより高いエマルジョン安定性を示し、そして、(iii)低粘度、低内部相の配合物で安定したエマルジョンを製造することができる。
【０００２】
【従来の技術】
双方とも本発明と同じ譲受人に譲受された米国特許第５，２２７，２００及び５，３８４，３８３号は２−フェニルプロピル基を含むシリコーンポリマーを記述しているが、’２００特許又は’３８３特許のシリコーンポリマーは何らシリコーンポリエーテルではなく、三元共重合型のシリコーンポリエーテルでもない。
【０００３】
本発明と同じ譲受人に譲受された第３の米国特許第５，３８９，３６５号はポリエーテル置換を含むシリコーン三元共重合体を記述するが、’３６５特許は２−フェニルプロピル基のようなアリールアルキル基を含むシリコーン三元共重合体を含まない。
【０００４】
【発明が解決しようとする課題及び課題を解決するための手段】
対照的に、本発明は新規なアリールアルキル官能性シリコーンポリエーテル、その調製、並びに、前記アリールアルキル官能性シリコーンポリエーテルを用いて調製される安定なシリコーン油中水型エマルジョンに関する。そのような組成物は２−フェニルプロピル基のようなアリールアルキル基を含まない標準的な市販のシリコーンポリエーテルに比べて改善された性能を示すことが見出された。更に、それは、内部相が少ないエマルジョンにおいてよりよい性能を示し、あるエステルによりよい耐性を示し、そして、より少ない活性レベルで有効である。
【０００５】
本発明は、式
Ｒ3ＳｉＯ（Ｒ2ＳｉＯ）x（ＲＱＳｉＯ）y（ＲＱ’ＳｉＯ）zＳｉＲ3
［式中、Ｒはアルキル基であり、Ｑは連結基及び末端基を含むポリオキシアルキレンブロックであり、Ｑ’はアリールアルキルラジカルを表し、ｘは０〜５００であり、ｙは１〜５０であり、そして、ｚは１〜５０である］に一般に対応するシリコーンポリエーテルに向けられたものである。
【０００６】
また、本発明は、これらの新規なタイプのシリコーンポリエーテルを含む組成物、特にエマルジョンに向けられたものでもある。
【０００７】
本発明のシリコーンポリエーテルは式
Ｒ3ＳｉＯ（Ｒ2ＳｉＯ）x（ＲＱＳｉＯ）y（ＲＱ’ＳｉＯ）zＳｉＲ3
によって記述される。
【０００８】
この式において、Ｒは、メチル、エチル、プロピル及びブチル等の１〜６個の炭素原子を含むアルキル基を表す。Ｒは最も好ましくはメチルである。
【０００９】
Ｑは連結基及び末端基を含むポリオキシアルキレンブロックを表す。ポリオキシアルキレンブロックは、式：−Ｒb−Ｏ−（Ｃ2Ｈ4Ｏ）p−（Ｃ3Ｈ6Ｏ）s−Ｒcによって表される。連結基Ｒbは−ＣmＨ2m−である。末端基Ｒcは水素又は１〜６個の炭素原子のアルキル基である。連結基のｍは２〜８の値を有する。当該ブロックのオキシアルキレン部分のｐ及びｓは、それぞれ、ポリオキシアルキレンブロックのオキシアルキレン部分−（Ｃ2Ｈ4Ｏ）p−（Ｃ3Ｈ6Ｏ）s−が３００〜５，０００の範囲で分子量を有するような値を有している。なお、本明細書において「分子量」とは重量平均分子量を指す。
【００１０】
オキシアルキレン部分は好ましくは５０〜９９モル％のオキシエチレン単位−（Ｃ2Ｈ4Ｏ）p−及び１〜５０モル％のオキシプロピレン単位−（Ｃ3Ｈ6Ｏ）s−を有する。
【００１１】
末端基Ｒcは好ましくはメチル基である。ｍは好ましくは３又は４である。ｐ及びｓはそれぞれ好ましくはオキシアルキレン部分−（Ｃ2Ｈ4Ｏ）p−（Ｃ3Ｈ6Ｏ）s−に４００〜３，０００の分子量を与える値を有する。最も好ましくは、ｐ及びｓはそれぞれ１〜２８の値を有する。しかし、必要であれば、ｓは０でもよい。
【００１２】
Ｑ’はフェニルメチル（ベンジル）、１−フェニルエチル、２−フェニルエチル、２−フェニルプロピル、１−フェニルブチル、４−フェニルブチル及び２−フェニルヘプチルからなる群から選択されるアリールアルキルラジカル（基）を表す。好ましくは、Ｑ’は２−フェニルプロピルである。
【００１３】
ｘは０〜５００、好ましくは１〜４００、そして最も好ましくは５０〜２００の値を有している。ｙは１〜５０、好ましくは１〜２５、そして最も好ましくは１〜１０の値を有している。ｚは１〜５０、好ましくは１〜２５、そして最も好ましくは１〜１０の値を有している。
【００１４】
このシリコーンポリエーテルの構造は、
１．５〜２０％の範囲の重量％のエチレンオキシドをポリマー中に；
２．１〜１５％の範囲の重量％の例えば２−フェニルプロピル等のアリールアルキルをポリマー中に；そして、
３．７０〜５００、好ましくは１００〜４００の程度の重合ＤＰ（すなわちｘ＋ｙ＋ｚ）を
含むシリコーンポリエーテルポリマー、コポリマー及びターポリマーを提供する等のために改変及び修飾されることができる。
【００１５】
【発明の実施の形態】
これらのシリコーンポリエーテルを調製するために使用される方法は当該分野で一般に知られている。たとえば、その方法の一つは’２００特許に記載されるような、クロロ白金酸等の白金触媒の存在下で、≡ＳｉＨ含有シロキサンをアルケニルベンゼンでヒドロシリル化することを含む。
【００１６】
’３６５特許には他の方法が記載されており、クロロ白金酸等の白金触媒の存在下で、≡ＳｉＨ含有シロキサンとアルケニルエーテル末端有機オキシアルキレン化合物の化学量論的な量を組合せることを含む。本発明の方法では、少なくとも３〜１０の炭素原子をアルケニル基中に含むアルケニルエーテル末端有機オキシアルキレン化合物を用いることが好ましく、アルケニル基の例はアリル、イソプロペニル、２−ブテニル、３−ブテニル又はヘキセニルである。アリルが最も好ましいアルケニル基である。
【００１７】
幾つかの代表的なアリルエーテル末端有機オキシアルキレン化合物にはＨ2Ｃ＝ＣＨ−ＣＨ2−Ｏ−（ＣＨ2−ＣＨ2Ｏ）a−Ｒ’；Ｈ2Ｃ＝ＣＨ−ＣＨ2−Ｏ−［ＣＨ2−ＣＨ（ＣＨ3）Ｏ］b−Ｒ’；及びＨ2Ｃ＝ＣＨ−ＣＨ2−Ｏ−（ＣＨ2−ＣＨ2Ｏ）a−［ＣＨ2−ＣＨ（ＣＨ3）Ｏ］b−Ｒ’が含まれ、ここで、ａは１〜１２０；ｂは１〜５０；そしてＲ’は水素、又は、メチル、エチル、プロピル又はブチル等の１〜６個の炭素原子を含むアルキルラジカルである。下記に述べる例では、使用されたアリルエーテル末端有機オキシアルキレン化合物は、７モルのエチレンオキシドを含むポリエチレンオキシドモノアリルエーテルであった。
【００１８】
第３の方法は、無水のトリフリック（triflic）酸−すなわちトリフルオロメタンスルホン酸−で触媒されるヘキサメチルジシロキサン、テトラメチルシクロテトラシロキサン及びペンタメチルシクロペンタシロキサンの重合を経由するトリメチルシロキシ−末端封止型メチルハイドロジェンシロキサンの調製に関連する。そのような方法は、本発明と同一の譲受人に譲受された別の特許である米国特許第５，５７８，６９２号に詳細に記述されている。
【００１９】
シリコーンポリエーテルを調製するための、これらの、そして他の類似の方法はWalter Noll著「Chemistry and Technology of Silicones」（Academic Press, Inc., NewYork, NewYork, Pages 373-376, 1968）とタイトルされたシリコーン化学についての標準的なテキストにも詳細に記述されている。
【００２０】
本発明のエマルジョンを調製するための一般的な方法は実施例４に詳細に記述されている。
【００２１】
【実施例】
下記の実施例がこの発明をより詳細に例証する。
実施例１
工程１−酸平衡によるＭｅ3ＳｉＯ−（Ｍｅ2ＳｉＯ）x−（ＭｅＨＳｉＯ）y−（ＭｅＱ’ＳｉＯ）z−ＳｉＭｅ3［Ｑ’は２−フェニルプロピル、ｘは６９、ｙは１．６、ｚは１．９、そして、Ｍｅはメチル］の調製
【００２２】
成分                                            重量％          グラム
ヘキサメチルジシロキサン                        ２．８０       ７．１
ジメチルシクロシロキサン                      ８８．４１   ２２３．９
メチルハイドロジェンシクロシロキサン            １．６６       ４．２
２−フェニルプロピルメチルシクロシロキサン      ７．０１     １７．７５
トリフルオロメタンスルホン酸                    ０．１２       ０．３
【００２３】
撹拌子、還流濃縮器、温度計及び窒素ブランケットを備えた三首丸底フラスコ中で上記成分を全て混合した。６５℃に加熱し、６５〜７０℃に５時間維持した。６０℃に冷却し、３ｇの重炭酸ナトリウムと３ｇの珪藻土を加え、中和するために１６時間撹拌した。０．４５μｍの膜フィルターを通して濾過した。
【００２４】
工程２−ポリエーテル官能性の追加
成分                                            重量％          グラム
ポリエチレンオキシドモノアリルエーテル          ９．５２      ２３．８
（７モル  エチレンオキシド）
上記で調製されたシロキサン                    ７０．４８    １７６．２
２−プロパノール                              ２０．０        ５０
酢酸カリウム                                ２５０ｐｐｍ        ０．０５
クロロ白金酸                                  １０ｐｐｍＰｔ
【００２５】
撹拌子、還流濃縮器、温度計及び窒素ブランケットを備えた三首丸底フラスコ中で、クロロ白金酸以外の上記成分を全て混合した。８０℃に加熱し、クロロ白金酸を添加した。加熱還流を継続し、≡ＳｉＨが消費されるまで維持した。真空蒸留によって２−プロパノールを除去した。
【００２６】
実施例２−酸平衡及びポリエーテル官能性の追加を伴う直接ヒドロシリル化
工程１
【００２７】
0004652513.tif 000002
【００２８】
撹拌子、還流濃縮器、温度計及び窒素ブランケットを備えた三首丸底フラスコ中にシロキサン成分を加えた。５０℃に加熱し、クロロ白金酸を加えた。７０℃に加熱し、α−メチルスチレンを４５分間にわたって滴下して添加した。１２０℃に加熱し、α−メチルスチレンが消費されるまで維持した。室温へ冷却した。
【００２９】
工程２−酸平衡によるジメチル「Ｄ」単位（ＣＨ3）2ＳｉＯ＝の増加
成分                                            重量％          グラム
ヘキサメチルジシロキサン                      ７９．３      １９８．３
工程１で製造されたシロキサン                  ２０．７        ５１．７５
トリフルオロメタンスルホン酸                    ０．０９        ０．３
【００３０】
撹拌子、還流濃縮器、温度計及び窒素ブランケットを備えた三首丸底フラスコ中で、上記成分を全て混合した。６５℃に加熱し、６５〜７０℃で５時間維持した。６０℃に冷却し、３ｇの重炭酸ナトリウム及び３ｇの珪藻土を添加し、中和するために１６時間撹拌した。０．４５μｍの膜フィルターを通して濾過した。
【００３１】
工程３−ポリエーテル官能性の追加
成分                                            重量％          グラム
ポリエチレンオキシドモノアリルエーテル        １１．９        ２３．８
（７モル  エチレンオキシド）
上記で調製されたシロキサン                    ８８．１      １７６．２
２−プロパノール                              ２５ｐｐｈ*     ５０
酢酸カリウム                                ２５０ｐｐｍ        ０．０５
クロロ白金酸                                  １０ｐｐｍＰｔ
＊＝parts per hundred
【００３２】
撹拌子、還流濃縮器、温度計及び窒素ブランケットを備えた三首丸底フラスコ中で、クロロ白金酸以外の上記成分を全て混合した。８０℃に加熱し、クロロ白金酸を添加した。加熱還流を継続し、≡ＳｉＨが消費されるまで維持した。真空蒸留によって２−プロパノールを除去した。
【００３３】
実施例３
工程１−エチルメチル／メチル  ２−フェニルプロピル／シロキサン  ポリマーの酸平衡
【００３４】
0004652513.tif 000003
【００３５】
撹拌子、還流濃縮器、温度計及び窒素ブランケットを備えた三首丸底フラスコ中で、上記成分を全て混合し、０．６ｍｌのトリフルオロメタンスルホン酸を添加した。６５℃に加熱し、６５〜７０℃に５時間維持した。６０℃に冷却し、３ｇの重炭酸ナトリウムと３ｇの珪藻土を添加し、中和するために１６時間撹拌した。０．４５μｍの膜フィルターを通して濾過した。
【００３６】
工程２−ポリエーテル官能性の追加
実施例１の工程２、又は、実施例２の工程３を繰り返した。
【００３７】
実施例１の工程１に概説される方法に従って調製されたポリエーテル官能性のないシロキサンの、様々な配合材料との相溶性が、ほぼ等しい分子量を有するポリジメチルシロキサン（ＰＤＭＳ）のそれと比較された。少なくとも２つの例では、５０／５０比で（すなわち、８センチストーク(mm2/s)の鉱油及びネオペンチルグリコールジカプリレート／ジカプレートとの）溶解性の向上が見られた。このデータは表１に示されている。
【００３８】
【表１】
0004652513.tif 000004
【００３９】
表１では、「Ｃ」は成分の組合せが相溶性であり、その組合せが澄んだ混合物を結果として生じることを示す。「ＩＣ」は成分の組合せが非相溶性であり、その組合せが２つの相を形成することを示す。「濁（cloudy）」は成分の組合せは安定であるが混合物が濁っていることを意味する。表１においてFinsolv TNと示した油は液体のＣ12〜Ｃ15アルキルベンゾエートのFinetex社（Elmwood Park, New Jersey）の商標である。トリデシルネオペンタノエート油はトリデシルアルコールとネオペンタン酸のエステルである。ネオペンチルグリコールジカプリレート／ジカプレート油はネオペンチルグリコールとカプリル酸及びカプリン酸の混合物のジエステルである。
【００４０】
実施例４−エマルジョン配合物１及び２の性能
本発明のシリコーンポリエーテル乳化剤の利点を更に示すために、代表的な乳化剤が環状ジメチルシロキサン中にそれらの取り扱いを容易にするために様々な濃度で分散された。エマルジョン配合物は活性乳化剤の量、すなわち、分散物中の乳化剤の重量％に基づいて調製された。したがって、分散物Ｘの量として表２に示される「活性乳化剤」はその非揮発含量（non-volatile content;NVC）の百分率である。エマルジョン中の油相の残部は環状ジメチルシロキサン成分（この場合はＤ５として表２に示されるデカメチルシクロペンタシロキサン）から構成された。表２で用いられた「シリコーンブレンド」は揮発性シクロメチコーンＤ５流体中に分散された超高粘度線状ポリジメチルシロキサンゴムである。
【００４１】
【表２】
0004652513.tif 000005
【００４２】
表２に示されるエマルジョン配合物２が低粘度又は「ローション型」のエマルジョンであるのに対し、エマルジョン配合物１が高粘度又は「クリーム型」の高内部相エマルジョンであることは留意されるべきである。
【００４３】
これらのエマルジョンは４００及び６００ｍｌのビーカー中で、１インチ離されてセットされた２枚羽根であって、低い方の羽根が直径２インチであり、トップの羽根が直径２．５インチである２枚羽根を備える１本のシャフトを有する高速回転混合機を使用して調製された。その方法は、４００ｍｌのビーカー中で水相成分を検量し、均一で、滑らかな状態になるまで、空気を取り込まないようにそれらを混合することを含んでいた。次の工程は６００ｍｌのビーカー中で油相成分を検量し、均一で、滑らかな状態になるまで、再度空気を取り込まないように混合することを含んでいた。油相を含む６００ｍｌのビーカー中での混合機は、羽根の底がビーカーの底から少し離れる程度にセットされた。混合機の速度は徐々に１３７６ＲＰＭへ増大された。最後の工程では、水相を１５〜２０分間かけて添加し、更に１５分間エマルジョンの混合を継続した。
【００４４】
粘度はへリオパススタンド（heliopath stand）を備えたブルックフィールド回転粘度計（Brookfield rotational viscometer）で測定されたが、それはエマルジョンの粒径の指標となる。たとえば、与えられたエマルジョン配合物では、粘度が高くなるほど粒径は低下し、粒径分布はより狭くなる。一般に、より高い粘度は安定であることを意味する。
【００４５】
オーブン安定性が決定されたが、それは暑い気候でのエマルジョン配合物の加速された老化及び貯蔵を表す。冷凍／解凍サイクルも測定されたが、当該サイクルは−２０℃から＋２２℃の温度で行われた。これらのサイクルは寒冷気候でのエマルジョン配合物の輸送及び貯蔵特性を表す。結果はエマルジョン配合物が分離の兆候を示す前のサイクル数として表現することができる。サイクルの最大数は一般に５サイクルであるとされている。
【００４６】
これらの評価の結果が表３に示されている。比較のために、標準的な市販のグレードのシリコーンポリエーテルが用いられた。以下において、また付随する表においても同様であるが、それは「比較ＳＰＥ（Comparative SPE）」と称される。そのような市販のグレードのシリコーンポリエーテルはダウ・コーニング社（Midland, Michigan USA）から入手可能である。
【００４７】
比較ＳＰＥは、概略構造：
【化１】
0004652513.tif 000006
［Ｒaは１〜６個の炭素原子のアルキル基であり；Ｒbは−ＣmＨ2m−であり；Ｒcは水素、１〜６個の炭素原子のアルキル基であり；ｍは２〜８の値を有し；ｐ及びｓは、オキシアルキレン部分−（Ｃ2Ｈ4Ｏ）p−（Ｃ3Ｈ6Ｏ）s−が３００〜５，０００の範囲で分子量を有するような値を有しており；当該部分は好ましくは５０〜９９モル％のオキシエチレン単位−（Ｃ2Ｈ4Ｏ）p−及び１〜５０モル％のオキシプロピレン単位−（Ｃ3Ｈ6Ｏ）s−を有しており；ｘは８０〜４００の値を有し；そして、ｙは２〜１０の値を有する］のシリコーンポリエーテル類の１種であった。
【００４８】
多くの市販のグレードのシリコーンポリエーテルでは、Ｒa及びＲcはメチル基であり、ｍは３又は４であり；ｐ及びｓの値は４００〜３，０００の間のオキシアルキレン部分−（Ｃ2Ｈ4Ｏ）p−（Ｃ3Ｈ6Ｏ）s−の分子量を与えるようなものである。典型的には、ｐ及びｓはそれぞれ１８〜２８の値を有する。
【００４９】
このタイプのシリコーンポリエーテルは一般に当該分野で知られており、米国特許第４，１２２，０２９号、４，２６８，４９９号、４，３１１，６９５号、４，２６８，４９９号、５，３０２，３８２号及び５，４４３，７６０号を含む多くの特許において記述されており、これらの米国特許の全ては本発明と同じ譲受人に譲受されている。
【００５０】
このタイプのシリコーンポリエーテルは市場で成功しており、特に、クリアゲル発汗抑制剤等の高粘度、高内部相エマルジョンで性能を発揮している。そのような材料は用途が広いが、特定の領域ではまだ欠点を有している。例えば、増粘されておらず、また、低含量の内部相を有する低粘度の処方では、そのような材料を含むエマルジョンは、最上部にシリコーン層を形成しながら、すなわち離液（シネレシス：syneresis）として知られる現象と共に、下方にクリーム状に固まる傾向がある。更に、多量のエステル型の成分をそのような材料と共にエマルジョンに配合するのは困難である。更にまた、多くの例では、このタイプのシリコーンポリエーテルに現在許容されているものよりも低レベルの活性乳化剤を使用して製品を処方する必要がある。
【００５１】
下記の結果は、比較ＳＰＥ材料とは対照的に、本発明のシリコーンポリエーテルを用いて得られる、これらの領域の多くにおける改良を示している。
【００５２】
表３に見られるように、エマルジョン配合物１では、全ての乳化剤が等しく作用しており、それらの作用はほぼまずまずであると数値的に評価することができた。エマルジョン配合物２では、比較ＳＰＥが完全な安定性の不足に陥ったが、本発明の２−フェニルプロピル官能性シリコーンポリエーテル乳化剤の幾つかは比較的いくらかよい成績を残し、最も注目に値するのはＳＰＥ  Ｆであった。
【００５３】
【表３】
0004652513.tif 000007
【００５４】
表３において、「Ｐ」はエマルジョン配合物がどのようなタイプの分離もなく経過したことを意味する。「ｆ」はそれがうまくいかなかったことを意味し、水層が形成されたことを示すが、それは内部相の合着（coalescence）を示唆するものである。「ｔｏｐ」は油層が形成されたことを意味し、それは内部相の合着のないエマルジョン粒子の凝集（flocculation）を示唆する。
【００５５】
実施例５
表２のエマルジョン配合物１における活性乳化剤の量が変更され、一定の相比を維持するために、揮発性のシクロメチコーン流体Ｄ５を用いてエマルジョン配合物の残部が調整された。他の点では、実施例４で行われた方法が繰り返された。結果は表４に示されている。
【００５６】
表４に見られるように、テストされた本発明の３つの乳化剤のうち２つが、比較ＳＰＥと少なくとも等しいか又はそれよりもよい性能を発揮した。乳化剤Ｄが完全な性能を発揮したことを注目すべきである。
【００５７】
【表４】
0004652513.tif 000008
【００５８】
表４において、「Ｐ」はエマルジョン配合物がどのようなタイプの分離もなく経過したことを意味する。「ｆａｉｌ」はそれがうまくいかなかったことを意味しており、内部相の合着を示唆する水層の形成を示す。
【００５９】
実施例６
エマルジョンの油相がシリコーン油と他の有機油状物質の混合物を含む場合に乳化が困難となることは周知である。シリコーン油と組み合わせて乳化することが特に困難な有機油の一つは表１に示されたFINSOLV TNエステルである。この実施例の目的は本発明のシリコーンポリエーテルの利点をさらに際だたせることである。
【００６０】
揮発性シクロメチコーンＤ５流体とFINSOLV TNＣ12〜Ｃ15アルキルベンゾエートの混合物を含む幾つかのエマルジョンが調製された。エマルジョンの配合は表５に示されており、FINSOLV TNエステル及びＤ５流体の混合がそれぞれ４２：５０及び５０：５０（FINSILV TN:D5流体）であることを表している。相比及び乳化剤レベルは一定に維持し、これらのエマルジョン配合物の調製方法は実施例４で使用された手法と同一とした。
【００６１】
【表５】
0004652513.tif 000009
【００６２】
表６に見られるように、比較ＳＰＥは、油相のFINSOLV TN含量が４２％以下のときに良好な結果を残した。しかし、５０％では、比較ＳＰＥはエマルジョンを形成しなかった。したがって、５０％で乳化可能などの乳化剤も、より良いものであるとみなされるであろう。
【００６３】
表６に示されるように、本発明のエマルジョン配合物Ｃは５０％で完全な働きを示し、本発明のエマルジョン配合物Ａはほぼ完全な働きを示した。
【表６】
0004652513.tif 000010
【００６４】
表６では、「Ｐ」はエマルジョン配合物がどのようなタイプの分離もなく経過したことを意味する。「ｆ」はそれがうまくいかなかったことを意味しており、内部相の合着を示唆する水層の形成を示す。
【００６５】
本発明のシリコーンポリエーテル及び当該シリコーンポリエーテルを含むエマルジョンは一般的な有用性と応用性を有する。しかし、それらは多くのタイプの、髪、皮膚及び下腕用の小売りされるパーソナルケア製品の調製に特に有用である。たとえば、それらは、ヘアコンディショナー、ヘアシャンプー、スキンケアローション、美顔（facial）化粧品、デオドラント及び発汗抑制剤において特に有用であり、使用することができる。さらに、それらは、スキンクリーム、保湿剤、アクネ除去剤、皺除去剤、顔清浄剤、バスオイル、香料、コロン、香粉（sachets）、サンスクリーン剤、プレ−シェーブローション、アフターシェーブローション、液体石鹸、シェービング石鹸、シェービング泡石鹸、ヘアスプレイ、ムース、パーマ剤、除毛剤、キューティクルコート、メークアップ剤、カラー化粧品、ファンデーション、ほお紅、口紅、リップバルム剤（lip balms）、アイライナー、マスカラ、油除去剤、化粧除去剤、油及び水溶性物質のデリバリーシステム、及び、打粉類（pressed powders）等の他のタイプのパーソナルケア製品において使用される。